전기 화학 적 임계 공식 온도 측정 ( electrochemical critical pitting temperature test ) 이 본 발명 의 합금 1 - 3 및 대조 합금 CA 1 , EN 1 . 4432 , S 31600 , S 31700 , 및 S 20100 의 샘플 에 대하 여 ASTM Standard G 150 에 따라 수행 되 었 다 . 표 1 의 결과 로부터 알 수 있 듯이 , 본 발명 의 합금 2 는 EN 1 . 4432 의 것 과 유사 한 임계 공식 온도 ( critical pitting temperature ) 을 갖 는 반면 , 본 발명 의 합금 1 과 3 은 EN 1 . 4432 의 것 보다 는 상당히 더 높 고 심지어 S 31600 의 것 보다 두 배 더 높 은 임계 공식 온도 ( critical pitting temperature ) 를 갖 는다 . S 31600 의 원료 비용 보다 29 % 내지 36 % 더 낮 은 원료 비용 을 갖 는 합금 이 약 16 ℃ 더 높 은 임계 공식 온도 ( critical pitting temperature ) 를 가질 수 있 으면서 도 여전히 상응 하 는 인성 및 성형 성 을 갖 는다는 것 은 발명자 들 에게 놀라운 것 이 다 .